(57)【要約】【課題】板ガラスとタイルとの付着強度が高い装飾タイルの製造方法と、この製造方法によって製造された装飾タイルを提供する。【解決手段】装飾タイル１は、タイル２と、該タイル２の表面に融着した板ガラス３とを有する。装飾タイル１を製造するには、タイル２の上にガラス微粒子含有スラリー４を付着させる。このスラリー中のガラス微粒子の一部は、スラリーがタイル２中に浸透するのに伴って、タイル１の表面の気孔内に入り込む。ガラス微粒子の残部はタイル１の表面に残留し、ガラス微粒子層４’を形成する。その上に板ガラス３を重ね、板ガラス３の軟化温度よりも高く融点よりも低い温度で焼成する。この焼成により、ガラス微粒子層４’及びタイル気孔内に入り込んだガラス微粒子が軟化し、気孔内に生じたガラス軟化物とガラス層４’に生じたガラス軟化物とが連続一体化し、ガラス微粒子層４’由来のガラス軟化物が板ガラス３に付着する。【選択図】図２
2006205390.tif 000002
【特許請求の範囲】
【請求項１】
タイルの表面に板ガラスを載せ、焼成して両者を融着させる装飾タイルの製造方法において、
該タイルの表面に釉薬スラリーを付着させた後、該板ガラスを載せることを特徴とする装飾タイルの製造方法。
【請求項２】
請求項１において、該タイル素地の釉薬スラリーをのせる面が吸水性を有することを特徴とする装飾タイルの製造方法。
【請求項３】
請求項１又は２において、釉薬スラリーの融点が前記板ガラスのガラスの融点よりも低いことを特徴とする装飾タイルの製造方法。
【請求項４】
請求項１ないし３のいずれか１項において、前記タイルの気孔率が１．５〜２５％であることを特徴とする装飾タイルの製造方法。
【請求項５】
請求項１ないし４のいずれか１項において、該タイルの表面に凹凸が設けられていることを特徴とする装飾タイルの製造方法。
【請求項６】
タイルの表面に板ガラスが融着されてなる装飾タイルにおいて、
該タイルと板ガラスとの界面に該板ガラスのガラスよりも低融点のガラスが存在し、該低融点のガラスがタイル表面の気孔に浸透していることを特徴とする装飾タイル。
【発明の詳細な説明】
【技術分野】
【０００１】
本発明は、タイルの表面に板ガラスが融着されてなる装飾タイルの製造方法と、この製造方法により得られる装飾タイルとに関する。
【背景技術】
【０００２】
タイルの表面に板ガラスを融着させてなる装飾タイルは、透明釉を厚く掛けたタイルでは醸し出すことができない表面の深み感など独得の意匠性を有する。なお、透明釉を厚掛けした場合、焼成後の降温時に釉にヒビが入り易いのに対し、板ガラスを融着した装飾タイルの場合、ヒビの無い厚いガラス層を高歩留りにて形成することができる。
【０００３】
この装飾タイルを製造する場合、焼成済みのタイルの上に板ガラスを重ね、該板ガラスの軟化点以上の温度に加熱して板ガラスをタイルに融着させるのであるが、軟化した板ガラスとタイルとのなじみが不十分であるために、板ガラスとタイルとの付着強度が低い。
【０００４】
特開昭６０−２０３４４０号公報には、タイルの上にガラス粉末を散布し、その上に板ガラスを載せて焼成し、板ガラスをタイルに融着させることが記載されている。
【特許文献１】特開昭６０−２０３４４０号公報
【発明の開示】
【発明が解決しようとする課題】
【０００５】
同号公報には、上記のようにガラス粉を撒いておくと、ガラス粉末の比表面積が大きいためにガラス粉末が板ガラスよりも早期に軟化するようになり、板ガラスとタイルとの付着強度が向上することが記載されている。
【０００６】
しかしながら、ガラス粉末をタイル上に散布した場合、ガラス粉末由来の軟化物の生成量はガラス粉末無散布の場合よりも多くなったとしても、この軟化物とタイルとのなじみが高くないために、板ガラスとタイルとの付着強度はそれ程は向上しない。
【０００７】
本発明は、板ガラスとタイルとの付着強度が高い装飾タイルの製造方法と、この製造方法によって製造された装飾タイルを提供することを目的とする。
【課題を解決するための手段】
【０００８】
請求項１の装飾タイルの製造方法は、タイルの表面に板ガラスを載せ、焼成して両者を融着させる装飾タイルの製造方法において、該タイルの表面に釉薬スラリーを付着させた後、該板ガラスを載せることを特徴とするものである。
【０００９】
なお、本明細書中において、釉薬とは陶磁器の表面に施されるケイ酸塩混合物で焼成するとガラス質になるもののことを言う。そして釉薬スラリーとは前記釉薬の懸濁液のことを示している。例えば、スラリー状の陶器釉、磁器釉、フリット釉、生釉、長石釉、タルク釉、石灰釉、等が挙げられる。
【００１０】
請求項２の装飾タイルの製造方法は、請求項１において、該タイル素地の釉薬スラリーをのせる面が吸水性を有することを特徴とするものである。
【００１１】
請求項３の装飾タイルの製造方法は、請求項１又は２において、該釉薬スラリーの融点が前記板ガラスのガラスの融点よりも低いことを特徴とするものである。
【００１２】
請求項４の装飾タイルの製造方法は、請求項１ないし３のいずれか１項において、前記タイルの気孔率が１．５〜２５％であることを特徴とするものである。
【００１３】
請求項５の装飾タイルの製造方法は、請求項１ないし４のいずれか１項において、該タイルの表面に凹凸が設けられていることを特徴とするものである。
【００１４】
請求項６の装飾タイルは、タイルの表面に板ガラスが融着されてなる装飾タイルにおいて、該タイルと板ガラスとの界面に該板ガラスのガラスよりも低融点のガラスが存在し、該低融点のガラスがタイル表面の気孔に浸透していることを特徴とするものである。
【発明の効果】
【００１５】
本発明の装飾タイルの製造方法では、タイルの表面に釉薬スラリーを付着させてから板ガラスを載せ、焼成して板ガラスとタイルとを融着させる。タイル表面に付着した釉薬スラリーは、タイル表面の気孔内に浸透するので、このスラリー浸透に伴って釉薬の一部もタイルの気孔内に入り込む。
【００１６】
その後の焼成工程において、タイル表面のガラス微粒子だけでなくこの気孔内に入り込んだ釉薬も軟化し、気孔内からタイル表面にかけて一連一体となったガラス軟化物が生成する。このガラス軟化物を介してタイルと板ガラスとが付着する。このガラス軟化物の固化物は、その一部がタイル表面の気孔に入り込んでアンカーとして機能するので、タイルとの付着強度が高い。また、このガラス軟化物は板ガラスとのなじみが良いので、該ガラス軟化物の固化物と板ガラスとの付着強度も高い。そのため、板ガラスとタイルとの付着強度も高いものとなる。
【００１７】
釉薬の融点は板ガラスのガラスの融点と同一であっても良いが、板ガラスのガラスの融点よりも低融点とすることにより、タイル及び板ガラス双方に対しガラス微粒子由来ガラス軟化物の付着性が向上する。
【００１８】
タイルの気孔率が１．５〜２５％程度であると、タイルの素地強度が高く、またガラス微粒子が気孔内へ入り込み易くなる。
【００１９】
本発明では、タイル表面に釉薬スラリーを付着させるので、ガラス粉末を散布する場合と異なり、タイル表面に凹凸が存在していてもタイル表面に釉薬スラリーを万遍なく付着させることができる。なお、タイル表面に凹凸を設けておくと、装飾タイルに独得の意匠感が付与される。
【００２０】
上記の釉薬スラリーはフリット釉の釉薬スラリーであってもよい。フリット釉の釉薬スラリーは、一般に低融点ガラス組成を有した微細なガラスフリットを含有しており、このガラスフリットがタイルに対し板ガラスを強固に付着させる。
【発明を実施するための最良の形態】
【００２１】
以下、図面を参照して実施の形態について説明する。図１は実施の形態に係る装飾タイル１の斜視図、図２は実施の形態に係る装飾タイル１の製造方法を示す断面図である。
【００２２】
図１の通り、この装飾タイル１は、タイル２と、該タイル２の表面に融着した板ガラス３とを有する。
【００２３】
この装飾タイル１を製造するには、まず、長石２０重量％、珪砂２０重量％、亜鉛華１５重量％、フリット３５重量％、その他１０重量％を水に溶かし、釉薬スラリーを作成しておく。次に、図２（ａ），（ｂ）のように、素焼きしたタイル素地にタイル２を上向きとし、その上に釉薬スラリー４をスプレー掛けする。釉薬スラリーの付着方法はスプレー掛けの他、ローラー掛け、幕掛け、刷毛塗り等の適宜の方法により付着させてもよい。このスラリーの一部は、スラリーがタイル２中に浸透するのに伴って、タイル１の表面の気孔内に入り込む。釉薬スラリーの残部はタイル１の表面に残留し、図２（ｃ）の通り、残留釉薬スラリー層４’を形成する。
【００２４】
なお、この釉薬スラリーの釉薬は好ましくは板ガラス３のガラスよりも低融点のものである。
【００２５】
好ましくは、このスラリー掛けタイル２を乾燥させた後、その上に板ガラス３を重ね、焼成する。この焼成温度は、板ガラス３の軟化温度よりも高く融点よりも低い。
【００２６】
この焼成により、残留釉薬スラリー層４’及びタイル気孔内に入り込んだ釉薬が軟化し、気孔内に生じたガラス軟化物と残留釉薬スラリー層４’に生じたガラス軟化物とが連続一体化し、残留釉薬スラリー層４’由来のガラス軟化物が板ガラス３に付着する。
【００２７】
焼成後の降温過程において、各軟化物が固化し、気孔内の軟化物はアンカー状にタイル表面に食い込んだものとなる。タイル表面の残留釉薬スラリー層４’由来のガラス軟化物の少なくとも一部は、焼成過程において板ガラス３の底面の軟化物と相互に拡散し、渾然一体化する。降温によりこの軟化物が固化すると、残留釉薬スラリー層４’由来の軟化物と板ガラス３とが融着状態となる。図２（ｄ）の如く、製造された装飾タイル１のタイル２と板ガラス３との界面付近には、釉薬成分と板ガラス成分とが混ざり合った組成の結合層４”が存在する。この結合層４”は、タイル２の気孔内に入り込んで固化したガラス微粒子由来のアンカー部と一体化しており、タイル２への付着強度が極めて高い。また、結合層４”はガラスであるから、板ガラス２とのなじみが良好であり、板ガラス２と結合層４”との付着強度も極めて高い。そのため、装飾タイル１は、板ガラス３とタイル２との結合強度が十分に高いものとなる。
【００２８】
なお、結合層４”の組成は、残留釉薬スラリー層４’由来軟化物と板ガラス３との成分の相互拡散により、板ガラス３に近い程、板ガラス３に近似する遷移状分布組成となっている。そのため、結合層４”と板ガラス３との界面付近に生じる熱膨張差による残留応力も緩和される。
【００２９】
次に、本発明において採用するのに好適な寸法、材料、焼成条件等について説明する。
【００３０】
装飾タイル１は、一辺が１００〜３００ｍｍ程度の正方形ないし長方形であることが好ましい。
【００３１】
タイル２を製造するための坏土は通常のタイル用坏土を用いることができる。タイル２の厚さは５〜１０ｍｍ程度が好適である。タイル２の表面は平坦であってもよく、凹凸が設けられていてもよい。凹凸は凹条又は凸条であってもよい。
【００３２】
タイル２の表面に凹凸を設けておくと、焼成工程において凸部付近のガラスが軟化して凹部側へ流れるので、得られる装飾タイルではタイル凸部付近でガラス厚が小さくなり、凹部付近でガラス厚が大きくなる。このような厚みムラにより装飾タイルの表面に独得の光学模様が生じるようになる。
【００３３】
なお、タイル２の表面に凹凸が存在していても、釉薬スラリーを凹凸の側面にも塗布することが可能であり、タイル２の表面全体に付着させることができるので、板ガラス３とタイル２との間の全域にわたって結合層４”を形成することができる。
【００３４】
板ガラス３のガラス組成は、耐水性に優れたものが好適であり、窓ガラス用、瓶ガラス用の組成を有したガラスが好適である。この板ガラス３の厚さは１ｍｍ以上例えば１〜１０ｍｍ特に２〜７ｍｍ程度が好適である。
【００３５】
釉薬スラリーの釉薬は、板ガラス３と同組成のガラス微粒子を含んでいてもよいが、板ガラス３よりも低融点であることが好ましく、具体的には板ガラス３のガラスよりも軟化点が５０〜２００℃程度低いものが好適である。このような低融点ガラスとしては、タイル釉薬用ガラスフリット、ほうろう用ガラスフリットなどが例示される。
【００３６】
この釉薬の平均粒径は、６μｍ以下例えば２〜６μｍ程度が好適である。このように微細な釉薬は、釉薬スラリーのスラリー中の水分と共にタイルの気孔内に入り込み易い。
【００３７】
釉薬スラリーは、水分が３０〜６０％程度の濃度であることが好ましい。釉薬スラリーの付着量は、ガラス微粒子がタイル表面１ｃｍ２当り１〜５０ｍｇ付着する程度の量が好適である。また、釉薬スラリーにて絵や文字等を施してもよく、数種の釉薬スラリーを用いてもよい。
【００３８】
焼成温度は板ガラス３の軟化温度よりも２０〜３００℃高い程度が好適であり、焼成時間は３０〜２４０分程度が好適である。
【００３９】
なお、タイル２及び板ガラス３を装飾タイル製品の寸法よりも大きくしておき、焼成後に４辺を目標寸法に切断することにより、規格寸法及び規格形状の装飾タイル製品を製造することができる。
【図面の簡単な説明】
【００４０】
【図１】実施の形態に係る装飾タイル１の斜視図である。
【図２】実施の形態に係る装飾タイル１の製造方法を示す断面図である。
【符号の説明】
【００４１】
１  装飾タイル
２  タイル
３  板ガラス
４  釉薬スラリー
【図１】
2006205390.tif 000003
【図２】
2006205390.tif 000004